(57)【特許請求の範囲】
【請求項１】
複数の電極を溶接方向に対して交差する方向に配置して継手を積層溶接するサブマージアーク溶接方法であって、
前記電極に送流される交流電流の位相差を前記継手の種類に応じて設定する位相制御設定工程と、
前記電極を前記継手の開先形状の幅方向に並列配置したときの電極間距離を一つの溶融池を形成可能な範囲内で設定する電極間距離設定工程と、
前記電極間距離を維持したまま前記電極の並列方向と前記溶接方向との交差角度を調整する電極支持角度調整工程と、
前記継手を一層一パスで積層溶接する溶接施工工程と、
を有することを特徴とするサブマージアーク溶接方法。
【請求項２】
前記電極間距離設定工程において、前記電極間距離は前記開先形状及び積層数を考慮して設定される、ことを特徴とする請求項１に記載のサブマージアーク溶接方法。
【請求項３】
前記電極支持角度調整工程において、前記交差角度は前記開先形状の壁方向への溶込み量を考慮して調整される、ことを特徴とする請求項１に記載のサブマージアーク溶接方法。
【請求項４】
前記電極支持角度調整工程において、前記交差角度は溶接層ごとに調整される、ことを特徴とする請求項１に記載のサブマージアーク溶接方法。
【請求項５】
前記位相制御設定工程において、前記位相差は０°〜９０°の範囲内に設定される、ことを特徴とする請求項１に記載のサブマージアーク溶接方法。
【請求項６】
前記溶接施工工程よりも前に、交流電流波形のＥＮ極性比率を負側に移行させる電流波形調整工程を有する、ことを特徴とする請求項１に記載のサブマージアーク溶接方法。
【請求項７】
前記溶接施工工程よりも前に、前記電極に流す電流値を溶接層ごとに調整する電流値調整工程を有する、ことを特徴とする請求項１に記載のサブマージアーク溶接方法。
【請求項８】
前記開先形状は、最大幅が２５ｍｍより大きい、ことを特徴とする請求項１に記載のサブマージアーク溶接方法。
【請求項９】
複数の電極を溶接方向に対して交差する方向に配置して継手を積層溶接するサブマージアーク溶接装置であって、
前記電極の電極間距離を一つの溶融池を形成可能な範囲内で変更可能に前記電極を保持する電極間距離変更機構と、
前記電極間距離を維持したまま前記電極の並列方向と前記溶接方向との交差角度を調整可能に前記電極を保持する交差角度調整機構と、を有し、
前記電極に送流される交流電流の位相差は前記継手の種類に応じて設定される、
ことを特徴とするサブマージアーク溶接装置。
【発明の詳細な説明】
【技術分野】
【０００１】
本発明は、サブマージアーク溶接方法及び装置に関し、特に、多電極を用いたサブマージアーク溶接方法及び装置に関する。
【背景技術】
【０００２】
大型の溶接構造物（例えば、船舶、橋梁、ボイラ、圧力容器等）の製造においては、サブマージアーク溶接が多用されている。サブマージアーク溶接は、コイル状に巻かれたワイヤの先端と母材との間にアークを発生させ、そのアーク長さを一定に保つように前記ワイヤを送給しながら溶接方向に移動させ、前記アークにより形成された溶融池をフラックス（融剤）で覆いながら溶接する溶接方法である。かかるサブマージアーク溶接は、太径のワイヤを適用することができるため大電流の適用が可能であり溶着速度が大きく効率的である、フラックス中でアークを発生させていることから熱効率が高く溶込みを大きくすることができ遮光する必要がない等のメリットを有している。
【０００３】
また、サブマージアーク溶接では、狭開先化や多電極化による高能率化が図られている（例えば、非特許文献１、特許文献１及び特許文献２参照）。狭開先化により溶接層のパス数を低減することができ、多電極化により溶接速度を向上させることができる。
【０００４】
非特許文献１には、厚板の溶接では溶接作業の高能率化の目的から、溶接継手の開先断面積を狭くして溶接パス数を減らす狭開先溶接法が種々検討され、スラグ剥離の良いフラックスが開発されたことから、サブマージアーク溶接についても狭開先溶接が適用できるようになったことが記載されている。
【０００５】
また、特許文献１には、開先幅が１０〜２５ｍｍ、開先角度が１５度以下である狭開先をサブマージアーク溶接により一層一パスで溶接するに当たり、所定の先行電極及び後行電極を用いて溶接する方法が記載されている。なお、複数の電極を溶接方向の前後に配置した溶接を一般にタンデム溶接と呼んでいる。
【０００６】
また、特許文献２には、複数の電極を、溶接線をまたぐ所定の横間隔をおいて並進させる間に、溶融池に対し強制磁界をかけることによって溶融金属の流れを制御し、溶接能率の改善と溶接品質の向上を図る多電極サブマージアーク溶接方法が記載されている。なお、複数の電極を溶接方向に対して左右に配置した溶接を一般にパラレル溶接と呼んでいる。
【先行技術文献】
【非特許文献】
【０００７】
【非特許文献１】神戸製鋼技報Ｖｏｌ．３１、Ｎｏ．４、ｐ．７７〜８０
【特許文献】
【０００８】
【特許文献１】特開昭６０−１７７９６６号公報
【特許文献２】特開昭５５−１３６５７１号公報
【発明の概要】
【発明が解決しようとする課題】
【０００９】
しかしながら、狭開先化をした場合であっても、厚板の多層溶接の場合、継手性能確保やスラグ剥離性を考慮し、現実には一層二パスの溶接を行うことが多い。特に、フラックスが開先内で固化するときに、スラグが開先壁に食い込んだり、両開先壁に突っ張ったりした状態になってしまい、スラグを剥離し難くなってしまうため、両開先壁にスラグが付着しないように一層の溶接を複数パスに分けることとなる。
【００１０】
また、一層多パスの多層溶接では、ビード振分けを行うことになるため、ワイヤ狙い位置を調整しなければならず作業効率が低下してしまう、溶接継手の内部でビードの積層状態が変化するため継手性能が部分毎に異なってしまう、という問題がある。また、サブマージアーク溶接では、溶接状態を目視で確認できないため、ワイヤ狙い位置等の調整は作業者の技量や経験に依存することとなり、安定した溶接を施工することが難しい。
【００１１】
さらに、狭開先化及び多電極化した場合には、一般に、アンダカットが発生してスラグが取れ難くなったり、高温割れが生じたりしてしまうため、溶接電流や溶接速度等の溶接施工条件の管理が難しいという問題もある。
【００１２】
本発明は、上述した問題点に鑑み創案されたものであり、幅広の開先形状であっても一層一パスで積層溶接することができるサブマージアーク溶接方法及び装置を提供することを目的とする。
【課題を解決するための手段】
【００１３】
本発明によれば、複数の電極を溶接方向に対して交差する方向に配置して継手を積層溶接するサブマージアーク溶接方法であって、前記電極に送流される交流電流の位相差を前記継手の種類に応じて設定する位相制御設定工程と、前記電極を前記継手の開先形状の幅方向に並列配置したときの電極間距離を一つの溶融池を形成可能な範囲内で設定する電極間距離設定工程と、前記電極間距離を維持したまま前記電極の並列方向と前記溶接方向との交差角度を調整する電極支持角度調整工程と、前記継手を一層一パスで積層溶接する溶接施工工程と、を有することを特徴とするサブマージアーク溶接方法が提供される。
【００１４】
前記電極間距離設定工程において、前記電極間距離は前記開先形状及び積層数を考慮して設定されるようにしてもよい。
【００１５】
前記電極支持角度調整工程において、前記交差角度は前記開先形状の壁方向への溶込み量を考慮して調整されるようにしてもよいし、前記交差角度又は前記電極間距離は溶接層ごとに調整されるようにしてもよい。
【００１６】
前記位相制御設定工程において、前記位相差を０°〜９０°の範囲内に設定するようにしてもよい。
【００１７】
前記溶接施工工程よりも前に、交流電流波形のＥＮ極性比率を負側に移行させる電流波形調整工程を有するようにしてもよいし、前記電極に流す電流値を溶接層ごとに調整する電流値調整工程を有するようにしてもよい。また、前記開先形状は、最大幅が２５ｍｍより大きいことが好ましい。
【００１８】
また、本発明によれば、複数の電極を溶接方向に対して交差する方向に配置して継手を積層溶接するサブマージアーク溶接装置であって、前記電極の電極間距離を一つの溶融池を形成可能な範囲内で変更可能に前記電極を保持する電極間距離変更機構と、前記電極間距離を維持したまま前記電極の並列方向と前記溶接方向との交差角度を調整可能に前記電極を保持する交差角度調整機構と、を有し、前記電極に送流される交流電流の位相差は前記継手の種類に応じて設定される、ことを特徴とするサブマージアーク溶接装置が提供される。
【発明の効果】
【００１９】
上述した本発明に係るサブマージアーク溶接方法によれば、位相制御設定工程により溶融金属の溶込み形状を設定することができ、電極間距離設定工程により開先形状に適したビード幅で溶接することができ、電極支持角度調整工程によりスラグ剥離性を向上させることができ、溶接施工工程により一層一パスで積層溶接することができる。すなわち、本発明によれば、溶込み形状やスラグ剥離性を考慮して電極配置等の溶接施工条件を設定することにより、幅広の開先形状であっても一層一パスで積層溶接することができる。その結果、継手性能の均質化を図ることができ、ワイヤ狙い位置等の作業者の技能に依存する作業を省略することができ、安定した溶接を施工することができる。
【００２０】
また、上述した本発明に係るサブマージアーク溶接装置によれば、電極間距離変更機構及び交差角度調整機構を配置したことにより、容易に電極間距離及び交差角度を変更又は調整することができ、幅広の開先形状であっても一層一パスで積層溶接することができるように複数の電極を配置することができる。
【図面の簡単な説明】
【００２１】
【図１】本発明の実施形態に係るサブマージアーク溶接方法を示す工程図である。
【図２】本発明の実施形態において溶接される継手を示す断面図であり、（ａ）は溶接施工前、（ｂ）は溶接施工後、を示している。
【図３】位相制御設定工程の説明図であり、（ａ）は位相差０°、（ｂ）は位相差９０°、（ｃ）は位相差１８０°、の場合を示している。
【図４】電極配置の説明図であり、（ａ）は電極間距離設定工程、（ｂ）は電極支持角度調整工程、を示している。
【図５】交差角度を溶接層ごとに調整した場合の説明図であり、（ａ）は最上層、（ｂ）中間層、（ｃ）は最下層、（ｄ）さらに電極間距離を調整した最上層、を示している。
【図６】本実施形態に係るサブマージアーク溶接方法の変形例の説明図であり、（ａ）は工程図、（ｂ）は電流波形図、（ｃ）は電流波形とスラグ厚さ及びワイヤ溶着速度との関係図、を示している。
【図７】本発明の実施形態に係るサブマージアーク溶接装置を示す概略構成図であり、（ａ）は側面図、（ｂ）は図７（ａ）におけるｂ矢視図、を示している。
【発明を実施するための形態】
【００２２】
以下、本発明の実施形態について図１〜図７を用いて説明する。ここで、図１は、本発明の実施形態に係るサブマージアーク溶接方法を示す工程図である。図２は、本発明の実施形態において溶接される継手の開先形状を示す断面図である。図３は、位相制御設定工程の説明図であり、（ａ）は位相差０°、（ｂ）は位相差９０°、（ｃ）は位相差１８０°、の場合を示している。図４は、電極配置の説明図であり、（ａ）は電極間距離設定工程、（ｂ）は電極支持角度調整工程、を示している。
【００２３】
本発明の実施形態に係るサブマージアーク溶接方法は、複数の電極１ａ，１ｂを溶接方向に対して交差する方向に配置して継手２を積層溶接するサブマージアーク溶接方法であって、図１に示したように、溶接後の継手２の要求品質を得る要求品質取得工程（Ｓｔｅｐ１）と、継手２の要求品質に応じて溶接材料を選択する溶接材料選択工程（Ｓｔｅｐ２）と、継手２の要求品質に応じて開先形状を設計する開先形状設計工程（Ｓｔｅｐ３）と、電極１ａ，１ｂに送流される交流電流の位相差を設定する位相制御設定工程（Ｓｔｅｐ４）と、電極１ａ，１ｂを継手２の開先形状の幅方向に並列配置したときの電極間距離Ｓを設定する電極間距離設定工程（Ｓｔｅｐ５）と、電極１ａ，１ｂの並列方向と溶接方向との交差角度θを調整する電極支持角度調整工程（Ｓｔｅｐ６）と、電流の大きさや溶接速度等の残りの溶接施工条件を設定する溶接施工条件設定工程（Ｓｔｅｐ７）と、継手２を一層一パスで積層溶接する溶接施工工程（Ｓｔｅｐ８）と、を有する。
【００２４】
前記要求品質取得工程（Ｓｔｅｐ１）は、母材の材質、継手２の種類、継手２に求められる強度、機械的性質等の溶接に必要な基本的な情報を取得する工程である。継手２には、例えば、突合せ継手、Ｔ継手、十字継手、角継手、重ね継手、当て板継手等の種類がある。継手２の強度は、母材の材質、板厚、継手２の用途、使用環境等から算出される。
【００２５】
前記溶接材料選択工程（Ｓｔｅｐ２）は、Ｓｔｅｐ１により得られた要求品質に応じて適した溶接材料を選択する工程である。サブマージアーク溶接では、溶接材料として、ワイヤ及びフラックス（溶剤）の種類が選定される。ワイヤは、ＪＩＳ規格に示されているもののほか、高張力鋼用、低合金鋼用、ステンレス鋼用等の市販されているワイヤを使用することができる。フラックスには、母材及び選定したワイヤに適した溶融フラックスや焼成フラックスが選定される。
【００２６】
前記開先形状設計工程（Ｓｔｅｐ３）は、Ｓｔｅｐ１により得られた要求品質及びＳｔｅｐ２により選定された溶接材料に基づいて開先形状を設計する工程である。開先形状には、Ｉ形、Ｖ形、Ｙ形、レ形、Ｘ形、Ｋ形、Ｊ形、Ｕ形、Ｈ形等の種類がある。以下、図２に示したようなＵ形の開先形状を想定して説明する。
【００２７】
図２（ａ）に示した開先形状は、板厚Ｔの鋼材による突合せ継手を構成するＵ形の開先形状であり、開先深さＤ、開先角度φ、開先幅（中間部の開先幅をＷｘ、開先幅の最大幅をＷｍａｘとする。）、底部半径Ｒ、所定のルート間隔（ここでは０）を有している。板厚Ｔは、例えば１５０ｍｍ以上であり、開先幅は、いわゆる狭開先化されていない大きさであり、最大幅Ｗｍａｘは、例えば２５ｍｍより大きく設定される。ただし、最大幅Ｗｍａｘが２５ｍｍ以下となることを除外する趣旨ではなく、２０ｍｍ程度の最大幅Ｗｍａｘであっても意図的に狭開先化されていなければよい趣旨である。開先角度φは開先深さＤとの関係によって設計されるが、例えば、厚板の鋼材の場合には５〜３０°程度の範囲で設定される。
【００２８】
前記位相制御設定工程（Ｓｔｅｐ４）は、溶融金属の溶込み量を調整する工程である。一般的に二台の交流溶接電源を使用する場合、一次側の結線方法により位相をずらしアーク干渉をコントロールしており、本実施形態においても二電極の位相差を制御し、アークの干渉によるビード形状の変化を確認した。ビードオンプレート溶接による基礎試験結果を図３に示している。ここで、位相差は図３（ａ）〜（ｃ）に示す０°，９０°，１８０°の三種類について評価した。なお、各図において、一方の電極を実線、他方の電極を破線で図示している。
【００２９】
図３（ａ）に示したように、位相差０°では、アークが引き合うため、幅が狭く溶込みが深い溶接ビードが得られた。図３（ｃ）に示したように、位相差１８０°ではアークが反発するため、二本の溶接ビードに分かれた。また、図３（ｂ）に示したように、位相差９０°では、アークが引き合いと反発を交互に繰り返し、位相差０°に比べて溶込みが浅く幅の広い溶接ビードが得られた。ビードの中央部に凹みが形成された場合、溶接欠陥が生じやすいことから、本実施形態では位相差は０°〜９０°の範囲内に設定されることが好ましい。特に、位相差を９０°又はその近傍に設定することにより、幅広の凹みのないビードを得ることができる。また、位相差を制御することによりビード幅を制御することができるため、積層溶接する場合の各溶接層の開先幅に合わせて位相差を設定することにより、各溶接層に適した溶接ビードを得ることができる。
【００３０】
また、かかる位相差は、溶込み量の変化を伴うため、継手２の種類に応じて設定されることが好ましい。また、どの継手２にどの位相差を設定するかは、予め取得した試験データ、経験値、シミュレーション等の結果に基づいて選定される。このように、継手２の種類ごとに位相差を設定することにより、作業の効率化を図ることができ、経験の少ない作業者であっても継手２の種類に適した位相差を容易に設定することができる。なお、ここでは、電源としてデジタル交流電源を使用した場合について図示したが、アナログ電源で位相差を制御するようにしてもよい。
【００３１】
前記電極間距離設定工程（Ｓｔｅｐ５）は、図４（ａ）に示したように、電極１ａ，１ｂを溶接方向に対して直交する方向（いわゆるパラレル）に配置したときの間隔である電極間距離Ｓを設定する工程である。幅広の溶接ビードを得るため、二つの電極１ａ，１ｂを溶接線と直交に配置することを検討した結果である。電極間距離Ｓは、ワイヤ径を考慮しつつ、少なくとも開先幅の最大幅Ｗｍａｘに対して一層一パスで溶接することができる距離に設定される。また、電極間距離Ｓは、開先内での溶接も想定し、開先形状及び積層数を考慮して設定するようにしてもよい。開先形状や積層数を考慮することにより、最下層や中間層においても、電流値や溶接速度を調節することによって、同じ電極間距離Ｓで一層一パス溶接することができる。例えば、底部半径Ｒ＝１０ｍｍ、開先深さＤ＝２０ｍｍ、開先角度φ＝１０°、のＵ形開先形状において、ワイヤ径４．０ｍｍ、位相差９０°で三層を一層一パス溶接する場合に、電極間距離Ｓは８ｍｍに設定される。
【００３２】
前記電極支持角度調整工程（Ｓｔｅｐ６）は、図４（ｂ）に示したように、電極１ａ，１ｂの交差角度θを調整する工程である。交差角度θは、例えば、図４（ａ）に示したパラレル配置の状態を基準（交差角度θ＝０°）に設定される。ここで、図４（ａ）に示した電極配置（θ＝０°）において、入熱を変えスラグの厚みを変化させてスラグ剥離性を評価したところ、スラグが薄くなるとスラグ剥離性は良くなる傾向が見られた。そこで、電極配置（交差角度θ）を変えることで電極１ａ，１ｂと開先壁との距離Ｃを変化させ、スラグ剥離性への影響を検証した。電極配置をθ=３０°からθ=４５°とすることでスラグの剥離性に改善がみられた。
【００３３】
スラグ剥離性を改善するには、冷却時におけるスラグの収縮量が開先の収縮量に比べて大きいことやアンダカットが発生しないこと等が報告されており、今回、電極１ａ，１ｂと開先壁との距離Ｃが離れることで開先壁方向への溶込みが減り、冷却時のビード幅方向の収縮量が小さくなったことが影響すると考えられる。したがって、交差角度θは、開先形状の壁方向への溶込み量を考慮して調整されることが好ましい。また、電極１ａ及び電極１ｂの距離Ｃが同じ距離となるように交差角度θは設定される。なお、交差角度θは、０〜９０°の範囲内で調整される。
【００３４】
また、電極支持角度調整工程（Ｓｔｅｐ６）において、交差角度θは溶接層ごとに調整されるようにしてもよい。ここで、図５は、交差角度θを溶接層ごとに調整した場合の説明図であり、（ａ）は最上層、（ｂ）中間層、（ｃ）は最下層、（ｄ）さらに電極間距離を調整した最上層、を示している。図５（ａ）〜（ｃ）に示したように、図２（ａ）に示した開先形状の開先幅は、最上層から最下層に向かって最大幅Ｗｍａｘ、中間幅Ｗｘ、最小幅Ｗｍｉｎの順に狭くなっている。図５（ａ）に示した最上層では交差角度θ＝０°（パラレル配置）、図５（ｂ）に示した中間層では交差角度θ＝４５°（雁行配置）、図５（ｃ）に示した最下層では交差角度θ＝９０°（タンデム配置）、に設定されている。このように溶接層ごとに交差角度θを個別に設定することにより、各溶接層に適した条件で容易に一層一パス溶接することができ、各溶接層におけるスラグ剥離性も向上させることができる。
【００３５】
さらに、図５（ｄ）に示したように、幅広で多積層の溶接を行う場合には、交差角度θに加えて、電極間距離Ｓを調整するようにしてもよい。具体的には、交差角度θ＝０°（パラレル配置）の状態から、電極間距離Ｓを電極間距離Ｓ´に広げるように調整する。このように、交差角度θ及び電極間距離Ｓの両方を溶接層ごとに調整することにより、開先幅の最大幅Ｗｍａｘが大きい開先形状や開先深さＤの深い開先形状等の継手２に対しても最適な電極配置を行うことができ、各溶接層を一層一パスで溶接することができる。なお、開先形状によっては、電極間距離Ｓのみを調整して各溶接層を一層一パスで溶接するようにしてもよい。
【００３６】
前記溶接施工条件設定工程（Ｓｔｅｐ７）は、上述したＳｔｅｐ１〜Ｓｔｅｐ６の工程で設定されなかった残りの溶接施工条件を設定する工程である。具体的には、電流値、電圧値、溶接速度、予熱温度、パス間温度、溶接後熱処理、裏当て等のサブマージアーク溶接に必要な条件が設定される。また、かかる溶接施工条件設定工程（Ｓｔｅｐ７）において、電極１ａ，１ｂに流す電流値を溶接層ごとに調整する電流値調整工程を含めるようにしてもよい。電流値を大きくすることにより、電極１ａ，１ｂの溶融池径を大きくすることができ、ビード幅を広くすることができるため、一定の電極間距離Ｓ及び交差角度θで積層溶接した場合であっても、電流値を調整することにより、各溶接層に必要なビード幅を得ることができる。また、溶接層ごとに交差角度θを調整した場合であっても、図５（ｄ）に示したように電極間距離Ｓを電極間距離Ｓ´に広げる代わりに、電極間距離Ｓは変更しないまま電流値を大きくすることによっても、同様の効果を得ることができる。
【００３７】
前記溶接施工工程（Ｓｔｅｐ８）は、上述したＳｔｅｐ１〜Ｓｔｅｐ７の工程により設定された溶接施工条件により溶接を施工する工程である。本実施形態によれば、位相制御設定工程（Ｓｔｅｐ４）、電極間距離設定工程（Ｓｔｅｐ５）及び電極支持角度調整工程（Ｓｔｅｐ６）を有することにより、溶込み形状やスラグ剥離性を考慮して電極配置等の溶接施工条件を設定することができ、図２（ｂ）に示したように、幅広の開先形状であっても一層一パスで積層溶接することができる。その結果、継手性能を溶接層内で均質化することができ、継手性能を確保するための調整も容易に行うことができる。また、ワイヤ狙い位置等の作業者の技能に依存する作業を省略することができ、安定した溶接を施工することもできる。
【００３８】
次に、上述した本実施形態に係るサブマージアーク溶接方法の変形例について説明する。ここで、図６は、本実施形態に係るサブマージアーク溶接方法の変形例の説明図であり、（ａ）は工程図、（ｂ）は電流波形図、（ｃ）は電流波形とスラグ厚さ及びワイヤ溶着速度との関係図、を示している。
【００３９】
図６（ａ）に示したように、本変形例では、溶接施工工程（Ｓｔｅｐ８）よりも前である電極支持角度調整工程（Ｓｔｅｐ６）と溶接施工条件設定工程（Ｓｔｅｐ７）の間に、交流電流波形のＥＮ極性比率を負側に移行させる電流波形調整工程（Ｓｔｅｐ９）を有する。本変形例における電流波形調整工程（Ｓｔｅｐ９）では、図６（ｂ）に示すように、デジタル交流電源を使用して、電流波形の正負の時間比率（バランス）と、正負の電流値比率（オフセット）と、の両方を調整している。なお、ＥＮ極性比率とは、上述した時間比率（バランス）及び電流値比率（オフセット）の両方を含む意味であり、いずれか一方のみ調整するようにしてもよい。
【００４０】
図６（ｂ）に示したように、従来の電流波形は、波形周期の時間に対する正負の時間比率（バランス）が５０％であるところ、本変形例ではバランス量（正の時間比率）を３５％（すなわち、負の時間比率を６５％）に設定している。なお、かかるバランス量は、例えば、２５％≦バランス量（正の時間比率）＜５０％の範囲で調整することが好ましい。また、従来の電流波形は、波形振幅に対する負の電流値比率（オフセット）が０％であるところ、本変形例ではオフセット量を−１５％（負側に１５％）に設定している。例えば、電流設定を６００Ａ、オフセット量を−１５％とした場合、計算上、正の電流値は５１０Ａ、負の電流値は６９０Ａとなる。ただし、実効値が設定値となるように電源を制御している場合には、実際の電流値は上述した計算値から若干ずれることもある。なお、かかるオフセット量は、例えば、−２５％≦オフセット量＜０％の範囲で調整することが好ましい。
【００４１】
このように、電流波形のＥＮ極性比率を負側に移行させることにより、フラックスへの入熱量を低減することができ、スラグ生成量をコントロールすることができる。ここで、図６（ｃ）は、図６（ｂ）に示したＥＮ極性比率の試験体を用いて、スラグ厚さとワイヤ溶着速度との関係を調べた結果である。本図において、白丸及び実線はスラグ厚さ（ｍｍ）、白三角及び一点鎖線は始端のワイヤ溶着速度（ｍ／ｍｉｎ）、黒三角及び一点鎖線は終端のワイヤ溶着速度（ｍ／ｍｉｎ）、を示している。図示したように、ＥＮ比を負側に移行させることでワイヤ溶着速度が上昇する一方、スラグの厚さは減少することが確認でき、スラグ剥離性も改善した。なお、ワイヤ溶着速度が上昇した分、溶接速度を速くすることにより、溶接層（溶着金属）の厚さを適正に維持することができる。
【００４２】
本試験では、底部半径Ｒ＝１０ｍｍ、開先深さＤ＝２０ｍｍ、開先角度φ＝１０°、のＵ形開先形状において、ワイヤ径４．０ｍｍ、電極間距離Ｓ＝８ｍｍ、交差角度θ＝４５°の条件にて、位相差９０°で三層を一層一パス溶接すると、厚さ９ｍｍのスラグが生成され、その剥離性も良好であった。また、各層の溶接ビード止端は滑らかで濡れ性も良く、溶込みも十分で、溶接欠陥の無い良好な結果が得られた。
【００４３】
続いて、本発明の実施形態に係るサブマージアーク溶接装置について説明する。ここで、図７は、本発明の実施形態に係るサブマージアーク溶接装置を示す概略構成図であり、（ａ）は側面図、（ｂ）は図７（ａ）におけるｂ矢視図、を示している。
【００４４】
図７に示したように、本実施形態に係るサブマージアーク溶接装置は、複数の電極１ａ，１ｂを溶接方向に対して交差する方向に配置して継手２を積層溶接するサブマージアーク溶接装置であって、電極１ａ，１ｂを電極間距離Ｓを変更可能に電極１ａ，１ｂを保持する電極間距離変更機構３と、電極１ａ，１ｂの並列方向と溶接方向との交差角度θを調整可能に電極１ａ，１ｂを保持する交差角度調整機構４と、を有する。
【００４５】
前記電極１ａ，１ｂは、コンタクトチップを備えたトーチ１１及びワイヤ１２により構成されており、図示しないワイヤ送給装置によりワイヤ１２を自動で送り出すことができるように構成されている。また、図示しないが、電極１ａ，１ｂよりも先行する位置にフラックス供給装置が配置されている。なお、ワイヤ送給装置、フラックス供給装置等は、溶接方向に沿って移動可能な台車５に搭載されている。
【００４６】
前記電極間距離変更機構３は、電極１ａ，１ｂのトーチ１１をそれぞれ水平方向にスライド可能に保持する機構により構成される。具体的には、電極間距離変更機構３は、例えば、平板状の電極支持部材３１と、電極支持部材３１上に配置されたレール３２と、により構成される。トーチ１１は、レール３２上で手動又は自動によりスライド可能に係止されており、所定の位置で固定できるように構成されている。かかる電極間距離変更機構３は、単なる一例であり、図示した構成に限定されるものではなく、ラック・ピニオン機構、アクチュエータ、電動モータ等のいずれかを使用した構成であってもよい。
【００４７】
前記交差角度調整機構４は、所定の電極間距離Ｓに配置された電極１ａ，１ｂを溶接方向に対して交差させるように回動させる機構により構成される。具体的には、交差角度調整機構４は、例えば、電極支持部材３１に接続された回動軸４１と、回動軸４１を回動可能に支持する回動軸支持部材４２と、により構成される。回動軸４１は、電極支持部材３１の背面にレール３２に対して直交する方向に延伸するように接続される。回動軸支持部材４２は、回動軸４１と台車５とを連結する腕部でもある。回動軸４１は、回動軸支持部材４２の先端に形成された貫通孔に挿通されている。
【００４８】
回動軸４１は手動で回動させるようにしてもよいが、回動軸４１に電動モータやロータリーエンコーダを配置して自動で回動できるように構成してもよい。また、図示しないが、回動軸４１及び回動軸支持部材４２には、回動軸４１（すなわち、電極１ａ，１ｂ）を所定の交差角度θに固定できるようにロック機構が配置されている。ロック機構はピンやフックにより機械的に回動軸４１を拘束するものであってもよいし、電動モータによるブレーキにより回動軸４１を拘束するものであってもよい。
【００４９】
また、溶接層ごとに電極１ａ，１ｂの交差角度θを変更する場合には、溶接層ごとに手動で交差角度θを調整するようにしてもよいし、回動軸４１に電動モータやロータリーエンコーダを配置した場合には、これらを制御装置に接続して電気信号により交差角度θを調整するようにしてもよい。
【００５０】
上述した本実施形態に係るサブマージアーク溶接装置によれば、電極間距離変更機構３及び交差角度調整機構４を配置したことにより、容易に電極間距離Ｓ及び交差角度θを変更又は調整することができ、幅広の開先形状であっても一層一パスで積層溶接することができるように複数の電極を配置することができる。また、一台のサブマージアーク溶接装置で溶接層ごとに電極間距離Ｓや交差角度θを変更又は調整しながら積層溶接することができる。
【００５１】
本発明は上述した実施形態に限定されず、三本以上の電極を使用した多電極サブマージアーク溶接にも適用することができる等、本発明の趣旨を逸脱しない範囲で種々変更が可能であることは勿論である。
【符号の説明】
【００５２】
１ａ，１ｂ…電極
２…継手
３…電極間距離変更機構
４…交差角度調整機構
５…台車
１１…トーチ
１２…ワイヤ
３１…電極支持部材
３２…レール
４１…回動軸
４２…回動軸支持部材
【図１】
0005621961.tif 000002
【図２】
0005621961.tif 000003
【図３】
0005621961.tif 000004
【図４】
0005621961.tif 000005
【図５】
0005621961.tif 000006
【図６】
0005621961.tif 000007
【図７】
0005621961.tif 000008